(57)【特許請求の範囲】
【請求項１】
金属表面上に形成された防食塗膜であって、
該防食塗膜は、
（Ａ）ラジカル重合性不飽和単量体２０〜５０質量％及びビニルエステル樹脂５０〜８０質量％を含むビニルエステル樹脂組成物： 
（Ｂ）表面がシラン処理され、かつ平均厚みが０．１〜３μｍ、平均粒径が５０〜６００μｍである鱗片状ガラス：及び
（Ｃ）ヒュームドシリカ： 
を含み、（Ａ）成分を４９〜８４．５質量％、（Ｂ）成分を１４〜４９．６質量％及び（Ｃ）成分を０．５〜５質量％で含む防食塗料組成物の硬化物であり、
硬化後の塗膜の厚みが５００μｍ以上の単一層からなる防食塗膜。
【請求項２】
前記（Ａ）ビニルエステル樹脂組成物のビニルエステル樹脂が、ノボラック型ビニルエステル樹脂、ビスフェノール型ビニルエステル樹脂、臭素化ビニルエステル樹脂から選ばれる１種または２種以上である、請求項１に記載の防食塗膜。
【請求項３】
前記（Ａ）ビニルエステル樹脂組成物のビニルエステル樹脂が、リン系触媒、アンモニウム系触媒、有機酸クロム塩からなる群から選ばれる１種または２種以上の触媒により合成される、請求項１又は２に記載の防食塗膜。
【請求項４】
前記（Ｃ）ヒュームドシリカが親水性ヒュームドシリカ及び／又は疎水性ヒュームドシリカである、請求項１〜３のいずれかに記載の防食塗膜。
【請求項５】
前記防食塗料組成物が、防食塗料組成物の（Ａ）成分、（Ｂ）成分及び（Ｃ）成分の合計量１００質量部に対して、（Ｄ）ポリカルボン酸系揺変剤をさらに０．５〜３質量部含む請求項１〜４のいずれかに記載の防食塗膜。
【請求項６】
前記金属表面がグリッドブラスト処理されている、請求項１〜５のいずれかに記載の防食塗膜。
【請求項７】
請求項１〜５のいずれかに記載の防食塗膜を内壁面に有する金属製タンク。
【請求項８】
金属表面上に、
（Ａ）ラジカル重合性不飽和単量体２０〜５０質量％及びビニルエステル樹脂５０〜８０質量％を含むビニルエステル樹脂組成物：
（Ｂ）表面がシラン処理され、かつ平均厚みが０．１〜３μｍである鱗片状ガラス：及び
（Ｃ）ヒュームドシリカ：
を含み、（Ａ）成分を４９〜８４．５質量％、（Ｂ）成分を１４〜４９．６質量％及び（Ｃ）成分を０．５〜５質量％で含む防食塗料組成物を、単回塗布及び硬化することを含む、５００μｍ以上の単一層からなる防食塗膜の形成方法。
【請求項９】
前記（Ａ）ビニルエステル樹脂が、ノボラック型ビニルエステル樹脂、ビスフェノール型ビニルエステル樹脂、臭素化ビニルエステル樹脂から選ばれる１種または２種以上である、請求項８記載の５００μｍ以上の単一層からなる防食塗膜の形成方法。
【請求項１０】
前記（Ａ）ビニルエステル樹脂組成物のビニルエステル樹脂が、リン系触媒、アンモニウム系触媒、有機酸クロム塩からなる群から選ばれる１種または２種以上の触媒により合成される、請求項８又は９に記載の５００μｍ以上の単一層からなる防食塗膜の形成方法。
【請求項１１】
前記（Ｃ）ヒュームドシリカが親水性ヒュームドシリカ及び／又は疎水性ヒュームドシリカである、請求項８〜１０のいずれかに記載の５００μｍ以上の単一層からなる防食塗膜の形成方法。
【請求項１２】
前記防食塗料組成物が、防食塗料組成物の（Ａ）成分、（Ｂ）成分及び（Ｃ）成分の合計量１００質量部に対して、（Ｄ）ポリカルボン酸系揺変剤をさらに０．５〜３質量部含む、請求項８〜１１のいずれかに記載の５００μｍ以上の単一層からなる防食塗膜の形成方法。
【請求項１３】
前記金属表面がグリッドブラスト処理されている、請求項８〜１２のいずれかに記載の５００μｍ以上の単一層からなる防食塗膜の形成方法。
【請求項１４】
金属表面上に、硬化後の塗膜の厚みが５００μｍ以上の単一層からなる防食塗膜を形成するための防食塗料組成物であって、
（Ａ）ラジカル重合性不飽和単量体２０〜５０質量％及びビニルエステル樹脂５０〜８０質量％を含むビニルエステル樹脂組成物：、
（Ｂ）表面がシラン処理され、かつ平均厚みが０．１〜３μｍである鱗片状ガラス：、及び
（Ｃ）ヒュームドシリカ：
を含み、（Ａ）成分を４９〜８４．５質量％、（Ｂ）成分を１４〜４９．６質量％及び（Ｃ）成分を０．５〜５質量％で含む、防食塗料組成物。
【発明の詳細な説明】
【技術分野】
【０００１】
本発明は、従来のガラスフレークライニング材よりも、耐熱性、耐久性、耐水性及び作業性に優れた防食塗膜、その防食塗膜の形成方法及びその防食塗膜を形成するための防食塗料組成物に関する。
【背景技術】
【０００２】
金属の防食を目的として、従来から化学工場等の重油タンクや各種化学装置の内面には防食塗装や樹脂ライニングが行われている。その中でその作業性や性能の観点から、ガラスフレークライニングが行われている。【０００３】
ガラスフレークライニングとは、不飽和ポリエステル樹脂やビニルエステル樹脂、エポキシ樹脂等の防食樹脂に鱗片状のガラスフレークを配合し、このガラスフレークが塗膜中で配向することによって腐食性物質の透過を著しく遅らせることにより、優れた耐食性を発現するライニング方法である。【０００４】
このフレークライニングはその優れた作業性と防食性能から広く使用されているが、耐熱性に欠けるといった問題があった。また、十分な防食性能を確保するためにはある程度の塗膜厚みが必要となるが、塗膜のタレ発生を防止するために従来は塗布回数を複数回に増やして施工されており、工程短縮に関するニーズも高まっていた。そのためメーカー、施工業者においてもあらゆる改良や対策が行われているが、抜本的な対策には至っていなかった。
【先行技術文献】
【特許文献】
【０００５】
【特許文献１】特開平９−５９４９９号公報
【特許文献２】特開平１０−７３８公報
【特許文献３】特開平１０−３４０７７公報
【特許文献４】特開平１１−１２４４８公報
【特許文献５】特開平１１−２７７６６０公報
【特許文献６】特開２００２−２２５０５３公報
【特許文献７】特開２００３−３０００１１公報
【特許文献８】特開２００６−２９７８８３公報
【特許文献９】特開２００８−３２３０９公報
【発明の概要】
【発明が解決しようとする課題】
【０００６】
従って、本発明は、上記のような実情に鑑みてなされたものであり、従来のガラスフレークライニング材より耐熱性、耐久性、耐水性、作業性に優れた防食塗膜、その防食塗膜の形成方法及びその防食塗膜を形成するための防食塗料組成物を提供することを目的とする。
【課題を解決するための手段】
【０００７】
本発明者らは、上記課題を解決するために鋭意検討した結果、平均厚みが小さく、かつ表面がシラン処理された鱗片状ガラスを用い、特定のビニルエステル樹脂組成物、前記鱗片状ガラス及びヒュームドシリカを特定割合で含む防食塗料組成物を用いると、一度の塗布及び硬化で安定した、かつ耐水性等が優れる防食塗膜を形成できることを見出した。【０００８】
具体的には、本発明は、
（１）金属表面上に形成された防食塗膜であって、
該防食塗膜は、
（Ａ）ラジカル重合性不飽和単量体２０〜５０質量％及びビニルエステル樹脂５０〜８０質量％を含むビニルエステル樹脂組成物：
（Ｂ）表面がシラン処理され、かつ平均厚みが０．１〜３μｍ、平均粒径が５０〜６００μｍである鱗片状ガラス：及び
（Ｃ）ヒュームドシリカ：
を含み、（Ａ）成分を４９〜８４．５質量％、（Ｂ）成分を１４〜４９．６質量％及び（Ｃ）成分を０．５〜５質量％で含む防食塗料組成物の硬化物であり、
硬化後の塗膜の厚みが５００μｍ以上の単一層からなる防食塗膜、
（２）前記（Ａ）ビニルエステル樹脂組成物のビニルエステル樹脂が、ノボラック型ビニルエステル樹脂、ビスフェノール型ビニルエステル樹脂、臭素化ビニルエステル樹脂から選ばれる１種または２種以上である、（１）の防食塗膜、
（３）前記（Ａ）ビニルエステル樹脂組成物のビニルエステル樹脂が、リン系触媒、アンモニウム系触媒、有機酸クロム塩からなる群から選ばれる１種または２種以上の触媒により合成される、（１）又は（２）の防食塗膜。
（４）前記（Ｃ）ヒュームドシリカが親水性ヒュームドシリカ及び／又は疎水性ヒュームドシリカである、（１）〜（３）のいずれかの防食塗膜、
（５）前記防食塗料組成物が、防食塗料組成物の（Ａ）成分、（Ｂ）成分及び（Ｃ）成分の合計量１００質量部に対して、（Ｄ）ポリカルボン酸系揺変剤をさらに０．５〜３質量部含む（１）〜（４）のいずれかの防食塗膜、
（６）前記金属表面がグリッドブラスト処理されている、（１）〜（５）のいずれかの防食塗膜、
（７）（１）〜（５）のいずれかの防食塗膜を内壁面に有する金属製タンク、
（８）金属表面上に、
（Ａ）ラジカル重合性不飽和単量体２０〜５０質量％及びビニルエステル樹脂５０〜８０質量％を含むビニルエステル樹脂組成物：
（Ｂ）表面がシラン処理され、かつ平均厚みが０．１〜３μｍである鱗片状ガラス：及び
（Ｃ）ヒュームドシリカ：
を含み、（Ａ）成分を４９〜８４．５質量％、（Ｂ）成分を１４〜４９．６質量％及び（Ｃ）成分を０．５〜５質量％で含む防食塗料組成物を、単回塗布及び硬化することを含む、５００μｍ以上の単一層からなる防食塗膜の形成方法、
（９）前記（Ａ）ビニルエステル樹脂が、ノボラック型ビニルエステル樹脂、ビスフェノール型ビニルエステル樹脂、臭素化ビニルエステル樹脂から選ばれる１種または２種以上である、（８）の５００μｍ以上の単一層からなる防食塗膜の形成方法、
（１０）前記（Ａ）ビニルエステル樹脂組成物のビニルエステル樹脂が、リン系触媒、アンモニウム系触媒、有機酸クロム塩からなる群から選ばれる１種または２種以上の触媒により合成される、（８）又は（９）に記載の５００μｍ以上の単一層からなる防食塗膜の形成方法、
（１１）前記（Ｃ）ヒュームドシリカが親水性ヒュームドシリカ及び／又は疎水性ヒュームドシリカである、（８）〜（１０）のいずれかに記載の５００μｍ以上の単一層からなる防食塗膜の形成方法、
（１２）前記防食塗料組成物が、防食塗料組成物の（Ａ）成分、（Ｂ）成分及び（Ｃ）成分の合計量１００質量部に対して、（Ｄ）ポリカルボン酸系揺変剤をさらに０．５〜３質量部含む、（８）〜（１１）のいずれかの５００μｍ以上の単一層からなる防食塗膜の形成方法、
（１３）前記金属表面がグリッドブラスト処理されている、（８）〜（１２）のいずれかの５００μｍ以上の単一層からなる防食塗膜の形成方法、
（１４）金属表面上に、硬化後の塗膜の厚みが５００μｍ以上の単一層からなる防食塗膜を形成するための防食塗料組成物であって、
（Ａ）ラジカル重合性不飽和単量体２０〜５０質量％及びビニルエステル樹脂５０〜８０質量％を含むビニルエステル樹脂組成物：
（Ｂ）表面がシラン処理され、かつ平均厚みが０．１〜３μｍである鱗片状ガラス：及び
（Ｃ）ヒュームドシリカ：
を含み、（Ａ）成分を４９〜８４．５質量％、（Ｂ）成分を１４〜４９．６質量％及び（Ｃ）成分を０．５〜５質量％で含む、防食塗料組成物である。
【発明の効果】
【０００９】
本発明によれば、従来の防食塗料より耐熱性、耐久性、耐水性が高い防食塗膜が得られ、また、本発明の防食塗膜を形成するための防食塗料組成物は、当該防食塗膜が５００μｍ以上の厚さになるように塗布すれば単回の塗布及び硬化で十分であり、重ね塗りの必要がなく、その作業性に優れる。
【図面の簡単な説明】
【００１０】
【図１】実施例における片面熱水耐久試験を行うための装置Ｍ（恒温水槽）の概略図である。装置Ｍは、温度制御手段１、試験片設置箇所２、恒温水槽内の熱水への塗膜表面設置箇所３を備え、試験期間中は熱水の水面４が当該塗膜表面設置箇所３を越えるところに位置する。
【発明を実施するための形態】
【００１１】
本発明の防食塗膜について説明する。
本発明の防食塗膜は、金属表面上に位置し、（Ａ）ラジカル重合性不飽和単量体２０〜５０質量％及びビニルエステル樹脂５０〜８０質量％を含むビニルエステル樹脂組成物を４９〜８４．５質量％、（Ｂ）表面がシラン処理され、かつ平均厚みが０．１〜３μｍである鱗片状ガラスを１４〜４９．６質量％、及び（Ｃ）ヒュームドシリカを０．５〜５質量％で含む防食塗料組成物を塗布し硬化することで形成される単一層からなる。
【００１２】
本発明で使用される（Ａ）ビニルエステル樹脂組成物はビニルエステル樹脂をラジカル重合性不飽和単量体に溶解したものである。ビニルエステル樹脂はエポキシ（メタ）アクリレート樹脂とも呼ばれ、一般にグリシジル基（エポキシ基）を有する化合物と、アクリル酸などのエチレン性不飽和基含有カルボキシル化合物のカルボキシル基との開環反応により生成する重合性不飽和結合を持った化合物であり、「ポリエステル樹脂ハンドブック」（日刊工業新聞社、１９８８年発行）または「塗料用語辞典」（色材協会編、１９９３年発行）などに記載されている。
【００１３】
ビニルエステル樹脂の原料としてのグリシジル基を有する化合物としては、ビスフェノ−ルＡジグリシジルエ−テル及びその高分子量同族体、ノボラック型ポリグリシジルエ−テル類、臭素化ビスフェノールＡグリシジルエーテル、臭素化ノボラック型ポリグリシジルエーテル類、１，６ヘキサンジオールジグリシジルエーテル等の脂肪族系グリシジルエーテル類が挙げられる。
原料としてのエチレン性不飽和基含有カルボキシル化合物としては、アクリル酸、メタクリル酸等の不飽和一塩基酸が挙げられる。
【００１４】
本発明に使用する（Ａ）ビニルエステル樹脂組成物のビニルエステル樹脂としては、耐熱性や耐水性の観点から、ビスフェノ−ルＡジグリシジルエ−テル及びその高分子量同族体からなるビスフェノールＡ型ビニルエステル樹脂、ノボラック型ポリグリシジルエ−テル類からなるノボラック型ビニルエステル樹脂、臭素化ビスフェノールＡグリシジルエーテルまたは臭素化ノボラック型ポリグリシジルエーテル類からなる臭素化ビニルエステル樹脂が好ましい。本発明のビニルエステル樹脂の分子量は特に限定されるものではないが、ポリスチレン換算の重量平均分子量で、好ましくは１００〜１００００であり、より好ましくは５００〜７０００である。
【００１５】
なお、本発明における重量平均分子量は、ゲルパーミエーションクロマトグラフィー（昭和電工株式会社製Ｓｈｏｄｅｘ  ＧＰＣ−１０４）を用いて、下記条件にて常温で測定し、標準ポリスチレン検量線を用いて求めた値である。
カラム：昭和電工製ＫＦ−４０２ＨＱ、ＫＦ−４０３ＨＱ、ＫＦ−４０４ＨＱ
カラム温度：４０℃
試料：樹脂の０．３質量％テトラヒドロフラン溶液
流量：０．３ｍｌ／分
溶離液：テトラヒドロフラン
検出器：ＲＩ
【００１６】
本発明に使用する（Ａ）ビニルエステル樹脂組成物のビニルエステル樹脂を合成するための触媒としては特に限定せず、公知のものが使用できる。具体的にはＮ，Ｎ−ジメチルベンジルアミン、トリエチルアミン等のアミン系触媒、トリメチルアンモニウムクロライド等のアンモニウム系触媒、トリフェニルフォスフィン等のリン系触媒、ナフテン酸クロム等の有機酸クロム塩等が挙げられるが、揺変性（チクソトロピー性）や経時的な安定性の観点から、リン系触媒、アンモニウム系触媒、有機酸クロム塩が好ましい。
【００１７】
（Ａ）ビニルエステル樹脂組成物に用いられるラジカル重合性不飽和単量体としては、特に限定されることはなく、従来から公知のものを使用することができる。ラジカル重合性不飽和単量体の例としては、スチレン、スチレンのα−，ｏ−，ｍ−，ｐ−アルキル，ニトロ，シアノ，アミド，エステル誘導体、クロルスチレン、ビニルトルエン、ジビニルベンゼン等のスチレン系モノマー；ブタジエン、２，３−ジメチルブタジエン、イソプレン、クロロプレン等のジエン類；（メタ）アクリル酸エチル、（メタ）アクリル酸メチル、（メタ）アクリル酸−ｎ−プロピル、（メタ）アクリル酸−ｉ−プロピル、（メタ）アクリル酸ヘキシル、（メタ）アクリル酸２−エチルヘキシル、（メタ）アクリル酸ラウリル、（メタ）アクリル酸ドデシル、（メタ）アクリル酸シクロペンチル、（メタ）アクリル酸シクロヘキシル、（メタ）アクリル酸テトラヒドロフリル、アセトアセトキシエチル（メタ）アクリレート、ジシクロペンテニルオキシエチル（メタ）アクリレート及びフェノキシエチル（メタ）アクリレート等の（メタ）アクリル酸エステル類；（メタ）アクリル酸アミド及び（メタ）アクリル酸Ｎ，Ｎ−ジメチルアミド等の（メタ）アクリル酸アミド；（メタ）アクリル酸アニリド等のビニル化合物；シトラコン酸ジエチル等の不飽和ジカルボン酸ジエステル；Ｎ−フェニルマレイミド等のモノマレイミド化合物；Ｎ−（メタ）アクリロイルフタルイミド等が挙げられる。また、エチレングリコールジ（メタ）アクリレート、ジエチレングリコールジ（メタ）アクリレート、トリエチレングリコールジ（メタ）アクリレート、ポリエチレングリコールジ（メタ）アクリレート及び１，６−ヘキサンジオールジ（メタ）アクリレート等の、分子中に（メタ）アクリロイル基を２個以上有する（メタ）アクリル酸エステル化合物を使用することも可能である。これらのラジカル重合性不飽和単量体は、単独又は組み合わせて使用することが可能である。また、これらの中でも、作業性、コスト及び硬化性の観点から、スチレン系モノマーが好ましく、スチレンがより好ましい。
【００１８】
本発明に使用する（Ａ）ビニルエステル樹脂組成物は、通常、ビニルエステル樹脂組成物総量に対し、ラジカル重合性不飽和単量体が２０〜５０質量％、ビニルエステル樹脂５０〜８０質量％であり、ラジカル重合性不飽和単量体が２５〜４５質量％、ビニルエステル樹脂が５５〜７５質量％であることが好ましい。ビニルエステル樹脂とラジカル重合性不飽和単量体の含有量がこれ以外であると、作業性や耐熱性が低下し、好ましくない。
【００１９】
（Ａ）ビニルエステル樹脂組成物の使用量は、本発明の防食塗膜を形成する防食塗料組成物総量に対し、通常、４９〜８４．５質量％、好ましくは６０〜７５質量％である。使用量が４９質量％より低いと良好な塗膜外観が得られず、８４．５質量％より高いと（Ｂ）鱗片状ガラスの含有量が減って防食性能が低下し、良好な耐水性も得られないため好ましくない。なお、この場合の「防食塗料組成物総量」とは、ビニルエステル樹脂組成物、鱗片状ガラス及びヒュームドシリカの総質量を１００質量％としたときの量を言う。従って、上記配合割合はこの量に対する割合を言う。以下も同様である。
【００２０】
本発明に使用する（Ｂ）鱗片状ガラスとしては、公知のものが使用できるが、平均厚みが０．１〜３μｍである鱗片状ガラスであることを要する。鱗片状ガラスの平均厚みがこれ以外であると、耐熱性や耐水性が低下するため好ましくない。また、本発明で使用する鱗片状ガラスの平均粒径は通常、５０〜６００μｍ、好ましくは１００〜４００μｍである。
【００２１】
（Ｂ）鱗片状ガラスとして上記条件を満たすものを制限なく使用できることができ、例えば、日本板硝子社製  ＲＣＦ−２３００Ａとして市販されている。なお、ＲＣＦ−２３００Ａは、粒径が４５μｍ未満の鱗片状ガラスを２５質量％未満、粒径が４５〜１５０μｍの鱗片状ガラスを２０〜６０質量％、粒径が１５０〜１７００μｍの鱗片状ガラスを２０〜８０質量％で含む。
【００２２】
（Ｂ）鱗片状ガラスの平均厚みは、防食塗膜の断面をＳＥＭで観察し、ランダムに選択したガラスフレーク断面の最短部を３０点測定し、その平均値を「平均厚み」として記載する。
（Ｂ）鱗片状ガラスの粒度分布は、例えば、レーザ回折・散乱式粒度分布測定装置（製品名：マイクロトラックＭＴ３０００ＩＩシリーズ、日機装製）を用いて測定し、その測定結果から平均粒径Ｄ５０（質量基準）を算出する。
【００２３】
（Ｂ）鱗片状ガラスの使用量は、本発明の防食塗膜を形成する防食塗料組成物総量に対し、通常、１４〜４９．６質量％、好ましくは２０〜４０質量％、更に好ましくは２３〜３８質量％、なお更に好ましくは２５〜３５質量％である。鱗片状ガラスの使用量が上記範囲以外であると、防食性能や耐水性が低下するため好ましくない。
【００２４】
（Ｂ）鱗片状ガラスは、（Ａ）ビニルエステル樹脂組成物となじませるため、表面をシラン処理する。この表面処理は公知の方法で行えるが、アミノシラン、ビニルシラン、エポキシシラン、アクリルシラン等のシラン処理が好ましく、特にアミノシラン処理またはアクリルシラン処理が好ましい。
【００２５】
本発明では、（Ｃ）ヒュームドシリカを使用する。親水性ヒュームドシリカ及び、表面を疎水化処理した疎水性ヒュームドシリカのいずれか、又はその両方を使用することができる。親水性ヒュームドシリカとして、市販のものが使用でき、例えば、ＡＥＲＯＳＩＬ５０、ＡＥＲＯＳＩＬ９０Ｇ、ＡＥＲＯＳＩＬ１３０、ＡＥＲＯＳＩＬ２００、ＡＥＲＯＳＩＬ３００（いずれも日本アロエジル社製）などが挙げられる。疎水性ヒュームドシリカは、シラン類、シロキサン類で表面処理されたものであり、これも市販のものを使用でき、例えばレオロシールＭＴ−１０、ＭＴ−１０Ｃ、ＤＭ−１０、ＤＭ−１０Ｃ、ＤＭ−２０Ｓ、ＤＭ−３０、ＤＭ−３０Ｓ、ＫＳ−２０Ｓ、ＫＳ−２０ＳＣ、ＨＭ−２０Ｌ、ＨＭ−３０Ｓ、ＰＭ−２０Ｌ（いずれも（株）トクヤマ製）が挙げられる。
【００２６】
（Ｃ）ヒュームドシリカの使用量は、本発明の防食塗膜を形成する防食塗料組成物総量に対し、通常、０．５〜５質量％であり、０．９〜４質量％が好ましい。ヒュームドシリカを使用することにより、鱗片状ガラスの沈降防止や垂直面の塗装厚みを確保するために、十分な揺変性（チクソトロピー性）を付与させることができる。ヒュームドシリカの使用量が上記範囲以外であると、作業性が低下するため好ましくない。
【００２７】
（Ｃ）ヒュームドシリカの他に、本発明の効果を損なわない範囲で、別の揺変性付与剤を使用することができる。その他の揺変性付与剤の具体的な例としては、クレー、有機ベントナイト、有機アマイド系ワックス、ポリエチレングリコール、グリセリン、ポリヒドロキシカルボン酸アミド、有機４級アンモニウム塩、ポリカルボン酸等が挙げられる。これら揺変性付与剤を添加することで、樹脂に揺変性（チクソトロピー性）を付与することができ、水平面だけでなく立ち面などにも厚みのある塗膜を形成できる。特に（Ｄ）ポリカルボン酸系揺変助剤が好ましい。
【００２８】
本発明の防食塗膜を形成する防食塗料組成物において、（Ｄ）ポリカルボン酸系揺変剤を使用する場合は、防食塗料組成物の（Ａ）成分、（Ｂ）成分及び（Ｃ）成分の合計量１００質量部に対して、０．５〜３質量部、好ましくは０．５〜２．５質量部使用できる。この範囲内で使用することにより、良好な作業性を確保できる。
【００２９】
本発明の防食塗料組成物の揺変性（チクソトロピックインデックスＴＩ値）は３．０以上が好ましく、３．５以上がさらに好ましい。チクソインデックスが３．０以上であると、垂直面で膜厚を十分に確保しやすくなる。また、粘度は好ましくは７０〜１５０ｄＰａ・ｓであり、より好ましくは９０〜１３０ｄＰａ・ｓである。７０ｄＰａ・ｓ以上であると、塗料のタレを防止し、厚みムラを生じない。また、１５０ｄＰａ・ｓ以下であると、スプレー機により良好に霧化されるので、均一な塗膜が得られる。
なお、この場合の粘度測定は、ＲＶＦ型粘度計（製品名  ＢＲＯＯＫＦＩＥＬＤ  ＶＩＳＣＯＭＥＴＥＲ、ＢＲＯＯＫＦＩＥＬＤ  ＥＮＧＩＮＥＥＲＩＮＧ  ＬＡＢＯＲＡＴＯＲＩＥＳ社製、ロータＮｏ．６、温度２５℃）を使用して、回転数を２０ｒｐｍで行う。
【００３０】
本発明の防食塗料組成物には、慣用されているラジカル硬化剤及び硬化促進剤を添加することによって、又は光ラジカル開始剤を併用することにより、容易に常温硬化や加熱硬化によって硬化させることができる。ラジカル硬化剤としては、有機過酸化物が挙げられ、具体的にはベンゾイルパーオキサイドなどのジアシルパーオキサイド系、ｔ−ブチルパーオキシベンゾエートなどのパーオキシエステル系、クメンハイドロパーオキサイドなどのハイドロパーオキサイド系、ジクミルパーオキサイドなどジアルキルパーオキサイド系、メチルエチルケトンパーオキサイド、アセチルアセトンパーオキサイドなどのケトンパーオキサイド系、パーオキシケタール系、アルキルパーエステル系、パーカーボネート系、３２８Ｅ（化薬アクゾ（株）製）や３２８ＥＭ（化薬アクゾ（株）製）等の混合硬化剤のような、公知公用のものが使用される。これらのラジカル硬化剤は、防食塗料組成物の（Ａ）成分、（Ｂ）成分及び（Ｃ）成分の合計量１００質量部に対して、０．１〜６質量部の範囲で添加することができる。
【００３１】
本発明における硬化促進剤としてはコバルト金属石鹸等の公知のものが使用できる。硬化促進剤として使用されるコバルト金属石鹸は特に限定されるものではないが、例えば、ナフテン酸コバルト、オクチル酸コバルト、水酸化コバルト等が挙げられ、ナフテン酸コバルト、オクチル酸コバルトが好ましい。添加量は防食塗料組成物の（Ａ）成分、（Ｂ）成分及び（Ｃ）成分の合計量１００質量部に対して、０．０２〜１０質量部、好ましくは０．１〜３．０質量部である。コバルト石鹸の添加量が０．０２質量部以上であると、良好な速硬化性や乾燥性が得られる。また添加量が１０質量部以下の場合、良好な可使時間および貯蔵安定性が得られる。
【００３２】
また、本発明の防食塗料組成物には、硬化促進を目的として、芳香族三級アミンを配合することができる。かかる芳香族三級アミンとしては、特に限定されることはなく、従来公知のものを使用することができる。芳香族三級アミンの例としては、Ｎ，Ｎ−ジメチルアニリン、Ｎ，Ｎ−ジエチルアニリン、Ｎ，Ｎ−ジメチル−ｐ−トルイジン、Ｎ−メチル−Ｎ−β−ヒドロキシエチルアニリン、Ｎ−ブチル−Ｎ−β−ヒドロキシエチルアニリン、Ｎ−メチル−Ｎ−β−ヒドロキシエチル−ｐ−トルイジン、Ｎ−ブチル−Ｎ−β−ヒドロキシエチル−ｐ−トルイジン、Ｎ−メチル−Ｎ−β−ヒドロキシプロピルアニリン、Ｎ−メチル−Ｎ−β−ヒドロキシプロピル−ｐ−トルイジン、Ｎ，Ｎ−ジ（β−ヒドロキシエチル）アニリン、Ｎ，Ｎ−ジ（β−ヒドロキシプロピル）アニリン、Ｎ，Ｎ−ジ（β−ヒドロキシエチル）−ｐ−トルイジン、Ｎ，Ｎ−ジ（β−ヒドロキシプロピル）−ｐ−トルイジン、Ｎ，Ｎ−ジイソプロピロール−ｐ−トルイジン等が挙げられる。これら芳香族三級アミンは、単独又は組み合わせて用いることが可能である。これらの中でも、硬化性の観点から、Ｎ，Ｎ−ジメチルアニリン、Ｎ，Ｎ−ジメチル−ｐ−トルイジン、Ｎ，Ｎ−ジ（β−ヒドロキシエチル）−ｐ−トルイジン、Ｎ，Ｎ−ジ（β−ヒドロキシプロピル）−ｐ−トルイジン、Ｎ，Ｎ−ジイソプロピロール−ｐ−トルイジンが好ましい。芳香族三級アミンを配合する場合、その配合量は、防食塗料組成物の（Ａ）成分、（Ｂ）成分及び（Ｃ）成分の合計量１００質量部に対して、０．０２〜１０質量部が好ましく、０．１〜５質量部がより好ましい。芳香族三級アミンの配合量が０．０２質量部以上であると良好な低温硬化性が得られる。一方、芳香族三級アミンの配合量が１０質量部以下であると、経済的である上、貯蔵安定性も良好である。
【００３３】
光ラジカル開始剤としては、光増感剤であり具体的にはベンゾインアルキルエーテルのようなベンゾインエーテル系、ベンゾフェノン、ベンジル、メチルオルソベンゾイルベンゾエートなどのベンゾフェノン系、ベンジルジメチルケタール、２，２−ジエトキシアセトフェノン、２−ヒドロキシ−２−メチルプロピオフェノン、４−イソプロピル−２−ヒドロキシ−２−メチルプロピオフェノン、１，１−ジクロロアセトフェノンなどのアセトフェノン系、２−クロロチオキサントン、２−メチルチオキサントン、２−イソプロピルチオキサントンなどのチオキサントン系等が挙げられる。これらの光ラジカル開始剤は、防食塗料組成物の（Ａ）成分、（Ｂ）成分及び（Ｃ）成分の合計量１００質量部に対して、０．１〜６質量部の範囲で添加することができる。
【００３４】
本発明の防食塗料組成物には、所望により、重合禁止剤を添加することができる。この重合禁止剤としては、不飽和ポリエステル樹脂に公知慣用されているもの、例えば、ハイドロキノン、トリハイドロベンゼン、ベンゾキノン、Ｐ−ベンゾキノン、メチルハイドロキノン、トリメチルハイドロキノン、ハイドロキノンモノメチルエーテル、ｔ−ブチルハイドロキノン、カテコール、ｔ−ブチルカテコール、２，６−ジ−ｔ−ブチル−４−メチルフェノール等が挙げられる。この重合禁止剤は、防食塗料組成物の（Ａ）成分、（Ｂ）成分及び（Ｃ）成分の合計量１００質量部に対して、１〜１０００ｐｐｍの範囲で添加することができる。
【００３５】
本発明の防食塗料組成物には、充填材としては、酸化チタン、炭酸カルシウム、水酸化アルミニウム、フライアッシュ、硫酸バリウム、タルク、クレー、ガラス粉末などのフィラーが使用できる。骨材としては、例えば、珪砂・砂利・砕石などが挙げられる。本発明の防食塗料組成物の（Ａ）成分、（Ｂ）成分及び（Ｃ）成分の合計量１００質量部に対して、好ましくは１〜３００質量部である。
【００３６】
本発明の防食塗料組成物には、繊維補強材を使用することが出来る。使用される繊維補強材としては、例えば、ガラス繊維、アミド、アラミド、ビニロン、ポリエステル、フェノール等の有機繊維、カーボン繊維、金属繊維、セラミック繊維等の無機繊維が挙げられ、これらは一種類のみを単独で用いてもよいし、二種類以上を組み合わせて用いてもよい。本発明の防食塗料組成物の（Ａ）成分、（Ｂ）成分及び（Ｃ）成分の合計量１００質量部に対して、好ましくは１〜３００質量部であり、より好ましくは５〜２００質量部である。
【００３７】
本発明の防食塗料組成物には、ワックス類を添加してもよい。ワックスの具体的な例としては、石油系ワックス、オレフィン系ワックス、極性ワックス、特殊ワックスからなる群から選ばれる少なくとも１種が挙げられる。石油系ワックスとしては、例えば、パラフィン系ワックス、マイクロクリスタリンワックスなどが挙げられる。オレフィン系ワックスとしては、例えば、ポリエチレン、ポリプロピレンなどが挙げられる。さらに極性ワックスとしては、これらの石油系ワックス、オレフィン系ワックスに極性基（水酸基・エステル基など）を導入したワックス類やオレイン酸・リノール酸・リノレン酸などの不飽和脂肪酸エステルなどが挙げられる。特殊ワックスとしては、ビックケミー社製のＢｙｋ  ＬＰＳ−６６６５などが挙げられる。これらのワックスは、防食塗料組成物の（Ａ）成分、（Ｂ）成分及び（Ｃ）成分の合計量１００質量部に対して０．０１〜２質量部の範囲で添加することができる。これらのワックスを使用することで、防食塗料組成物が硬化する際に塗膜表面やライニング層表面に析出して酸素遮断剤として有効に働き、塗膜やライニング層の良好な表面乾燥性を得ることができる（表面の空気や酸素による硬化阻害等を防止できる）。
【００３８】
本発明の防食塗料組成物には、性能を損なわない範囲で、有機顔料、無機顔料、染料等の着色剤や塩素化パラフィン、リン酸エステル、フタル酸エステル等の可塑剤、酸化マグネシウム、酸化カルシウム、酸化亜鉛等金属酸化物系増粘剤、シリコン系やアクリル系、ポリマー系等の消泡剤、２（２’−ヒドロキシ−５’−メチルフェニル）ベンゾトリアゾールなどのベンゾトリアゾール系、２，４−ジヒドロキシベンゾフェノンなどのベンゾフェノン系、ベンゾエート系など公知のものが使用できる。更にヒンダードアミン系等の紫外線吸収剤が使用できる。これらは防食塗料組成物の（Ａ）成分、（Ｂ）成分及び（Ｃ）成分の合計量１００質量部に対して０．０１〜１０質量部の範囲で添加することができる。
【００３９】
本発明の防食塗膜が形成される対象物としては、金属表面を有する金属構造物であって、防食を必要とするものであれば特に限定されるものではないが、たとえば、船舶、橋梁等の海洋構造物、化学工場における重油などの燃料や原材料等の貯蔵タンク、化学薬品等の混合槽や反応槽、石油プラント等のプラントやダクト、脱硫・脱塩装置、パイプなどの鋼板または鋼製構造物、建築物の鋼性部分などに対して好適に適用することができる。金属構造物は、通常鉄鋼製であるが、ステンレスやアルミ合金等の非鉄金属であってもよい。
【００４０】
本発明おける防食塗膜は、上記金属構造物の金属表面の上に形成され、当該金属表面は、素地調整が行われていてもよい。素地調整の方法はサンディング等のケレン処理、砂やグリットを使用したブラスト処理、高圧洗浄等のウォータージェット処理、薬液による酸処理や洗浄等の公知の方法で行われるが、下地との接着の観点からブラスト処理が好ましく、グリッドによるブラスト処理がさらに好ましい。
【００４１】
グリッドブラスト処理に使用する研磨剤としては、金属系と非金属系に分類される。金属系としては鋳鉄グリッド、高炭素鋳鋼グリッドがあり、非金属系としてはけい砂、銅スラグ、溶融アルミナなどがあるがこれらに限るものではない。
【００４２】
素地調整の状態としては、ＩＳＯ８５０１−１の規格でＳａ２  １／２以上の除錆度であることが好ましい。これ以上であると金属基材と塗膜の層間に存在する異物等の悪影響が無く、接着力を十分に維持できる。
【００４３】
本発明における防食塗膜は、性能を損なわない範囲でプライマーを使用することができる。使用するプライマーは特に限定はしないが、エポキシ系、ウレタン系、ビニルエステル系プライマーが好ましく、特にビニルエステル系プライマーが好ましい。
【００４４】
本発明における防食塗膜を形成する防食塗膜組成物の塗装方法は特に限定されないが、例えば、エアレススプレー、ローラー、刷毛、コテなどによる塗装が挙げられ、施工性、塗膜の均一性の観点から、エアレススプレーによる塗装が好ましい。
エアレススプレーによる塗装とは、塗料に高圧（例えば１０〜２０ＭＰａ）をかけ、その塗料を空気中に吐出する時に空気との衝突により霧化し、それを被塗装物に吹き付ける塗装である。本発明の場合、ポンプ圧力比率は１６：１〜９０：１が好ましく、２５：１〜７５：１がより好ましく、４０：１〜５０：１であることがさらに好ましい。上記圧力比の範囲であると、防食塗料組成物の吐出量の調整や、霧化の状態の調整を良好に行うことができ、目的とする均一な防食塗膜が得られる。また、エアレス塗装ガンのホース径が９ｍｍ(φ）以上であることが好ましい。９ｍｍ(φ）以上であることにより、防食塗料組成物の吐出量の調整や、霧化の状態の調整を良好に行うことができ、目的とする均一な防食塗膜が得られる。
【００４５】
また、使用するスプレーチップは特に限定はされないが、ＧＲＡＣＯ社製のスイッチ・チップ（＃１６３−５２９、５３１、５３３相当）の使用が望ましい。
さらに、ガン先から被塗面までの距離３０〜５００ｃｍ、塗布量０．７〜１０ｋｇ／ｍ2となる範囲でエアレススプレー塗装を行う。上記条件は、防食塗料組成物を単回塗布で乾燥状態の防食塗膜が５００μｍ以上の単一層からなるように設定するものである。
【００４６】
本発明における防食塗膜の厚みは乾燥状態で５００μｍ以上であり、６００μｍ以上が好ましく、８００μｍ以上がより好ましい。更に防食塗料組成物を１回のみで金属表面に塗布、硬化を１回のみとし、重ね塗りはしないため、本発明の防食塗膜は単一層からなる。塗膜厚みが、５００μｍ未満であると、耐熱性や耐水性が低下するため好ましくない。また防食塗膜が重ね塗り等によって層間を有すると、層間から膨れや剥離が発生するため好ましくない。
また、防食塗膜の厚みの上限は特に限定されないが、通常、５０００μｍ以下、好ましくは３０００μｍ未満である。５０００μｍを越えると硬化時又は使用中に塗膜にクラックを生じる可能性がある。
【実施例】
【００４７】
以下、本発明を実施例及び比較例により更に詳細に説明するが、本発明はこれらの例に限定されるものではない。なお、例中の「部」、「％」は質量基準を示す。【００４８】
〈合成例１〉
攪拌機、環流冷却器、ガス導入管、温度計を付した反応装置に、エピクロンＮ−７４０（ＤＩＣ株式会社製  フェノールノボラック型エポキシ樹脂：エポキシ当量１８０）：９１２ｇ、アラルダイトＡＥＲ−２６０３（旭化成イーマテリアルズ株式会社製  ビスフェノールＡ型エポキシ樹脂：エポキシ当量１８９）：４１０ｇ、トリフェニルホスフィン：５．８ｇ、ハイドロキノン：１．０ｇ、メタクリル酸：６２３ｇ、スチレン：３４９ｇを仕込み、空気を吹き込みながら９０℃で２０時間反応させ酸価が１５ｍｇＫＯＨ／ｇになった時点で反応を終了し、スチレン１０３０ｇを加えてビニルエステル樹脂（ＶＥ−１、重量平均分子量：１８１０）を得た。【００４９】
（合成例２）
合成例１のトリフェニルホスフィンをテトラデシルジメチルベンジルアンモニウムクロライド：５．８ｇに変更した以外は、合成例１と同様の条件で行ってビニルエステル樹脂（ＶＥ−２、重量平均分子量１７９０）を得た。【００５０】
〈合成例３〉
攪拌機、環流冷却器、ガス導入管、温度計を付した反応装置にエピクロンＮ−７４０（ＤＩＣ株式会社製  フェノールノボラック型エポキシ樹脂：エポキシ当量１８０）：７８２ｇ、エピクロン１５２（ＤＩＣ株式会社製  臭素化ビスフェノールＡ型エポキシ樹脂：エポキシ当量３６０）：１０４２ｇ、ナフテン酸クロム：５．８ｇ、ハイドロキノン：１．０ｇ、メタクリル酸：６２３ｇ、スチレン：３４９ｇを仕込み、空気を吹き込みながら９０℃で２０時間反応させ酸価が１５ｍｇＫＯＨ／ｇになった時点で反応を終了し、スチレン１０３０ｇを加えてビニルエステル樹脂（ＶＥ−３、重量平均分子量１８３０）を得た。【００５１】
合成例１〜３の樹脂を用い、表３に示す配合比（質量部）にて防食塗料組成物を調製した。
粘度・チクソインデックス試験、塗料安定性試験、塗膜厚み試験、乾燥後塗膜外観試験、片面熱水耐久試験を実施した。【００５２】
＜粘度・チクソインデックス試験＞
実施例１〜８及び比較例１〜８の塗料組成物の粘度、チクソトロピックインデックスをＲＶＦ型粘度計（製品名  ＢＲＯＯＫＦＩＥＬＤ  ＶＩＳＣＯＭＥＴＥＲ、ＢＲＯＯＫＦＩＥＬＤ  ＥＮＧＩＮＥＥＲＩＮＧ  ＬＡＢＯＲＡＴＯＲＩＥＳ社製、ロータＮｏ．６、温度２５℃）を使用して測定した。粘度測定時の回転数は２０ｒｐｍで行った。また、チクソトロピックインデックスは回転数２ｒｐｍの測定値に対する回転数２０ｒｐｍの測定値の比より算出した。結果を表３に示す。【００５３】
＜塗料安定性試験＞
実施例１〜８及び比較例１〜８の塗料組成物を４０℃雰囲気に３週間静置して、試験後の粘度・チクソインデックスを、上記と同型のＲＶＦ型粘度計を使用して測定した。結果を表３に示す。【００５４】
・防食塗膜の形成
実施例１〜８及び比較例１〜８の塗料組成物１００質量部に対して、オクチル酸コバルト（製品名：コバルトＯ、昭和電工社製、金属含有量８質量％）１質量部、および空気硬化剤（昭和電工社製、パラフィンワックス）５質量部を配合して十分に撹拌混合した後に、化薬アクゾ株式会社製の硬化剤３２８Ｅを１質量部配合して十分に撹拌混合した。これをエアレススプレー（ＧＲＡＣＯ社製、仕上げ塗装用ポンプ（２ボールピストンタイプ）、ホース口径９Φ）を用いて、圧力比４５：１で、グリッドブラスト処理による素地調整を行った鉄板の垂直面に吹き付け塗布した。塗布は、１回で塗布及び硬化、または１回塗布し硬化後に再度塗布する２回塗布及び硬化で行った。硬化温度は２３℃で実施した。なお、２回塗布の場合の一層目、すなわち比較例６の一層目については、２層目との接着性を確保するために空気硬化剤を配合しなかった。
【００５５】
試験板として、鉄板（２１５×１１５×３ｍｍ）を用いて、鉄板全面にプライマー塗布を行ったもの又は行わなかったものを用いた。グリッドブラスト処理は、素地調整程度がＩＳＯ８５０１−１  Ｓａ２  １／２となるように行った。硬化後１週間常温で養生した後以下の試験に供した。【００５６】
【表１】
0006577966.tif 000002
【００５７】
【表２】
0006577966.tif 000003
【００５８】
上記塗膜の膜厚は株式会社サンコウ電子研究所製の電磁式膜厚計ＵＮＩＢＯＹ−Ｍを使用して測定した。測定値を表３に示す。【００５９】
＜乾燥後塗膜外観＞
実施例１〜８及び比較例１〜８の硬化後の塗膜を、目視にて観察した。外観観察は３段階評価として、３：タレは確認されなかった、２：タレが確認されたが使用上問題の無い、１：タレが確認され作業性不良の場合とした。結果を表３に示す。
【００６０】
＜片面熱水耐久試験＞
実施例１〜８及び比較例１〜８の硬化後の塗膜表面（１８０ｍｍ×８５ｍｍサイズ）を、９５±１℃の熱水で満たされた恒温水槽中に露出させた状態で静置し、３か月後に試験片を取り外して、目視で外観を確認した。試験装置としては、図１に示す構成のものを用いて行ったが、９５±１℃の熱水に曝露できる条件の装置であれば、どのようなものを用いてもよい。
外観観察は３段階評価として、３：異常無し、２：異常発生の兆候が認められるが使用上問題無い、１：膨れ、クラック等の異常があり使用不可とした。結果を表３に示した。
【００６１】
【表３】
0006577966.tif 000004
【００６２】
表３の結果より、実施例１〜８では安定性、塗膜外観、耐久性ともに良好な結果が得られた。これに対し、過剰量の鱗片状ガラスを含有する比較例１では良好な乾燥後塗膜外観が得られなかった。また、過少量の鱗片状ガラスを含有する比較例２やヒュームドシリカを含まない比較例３では、チクソインデックスが小さく、タレが発生するなどして、良好な塗膜外観が得られなかった。平均厚みの大きな鱗片状ガラスのみを含有する比較例４および７、シラン処理をしていない鱗片状ガラスを含有する比較例８、膜厚が薄い比較例５では、片面熱水耐久試験において膨れやクラック等が発生し防食塗膜の性能が不十分であった。また、二回塗布及び硬化を行った比較例６では、一回目と二回目の塗膜層間から剥れや膨れが発生し、内容物汚染の観点からも良好な結果が得られないことが分かった。
【００６３】
なお、以下の表４は上記実施例で用いた鱗片状ガラスの粒径の分布及び平均厚みを示したものである。
【符号の説明】
【００６４】
片面熱水耐久試験を行うための装置（恒温水槽）：Ｍ
温度制御手段：１
試験片設置箇所：２
恒温水槽内の熱水への塗膜表面設置箇所：３
熱水の水面：４
【図１】
0006577966.tif 000005